(57)【要約】  本発明は、耐衝撃性に優れ、さらに引張強さや弾性率や成形加工性にも優れたポリエステル樹脂組成物を提供することを目的とする。本発明の樹脂組成物は、５０〜９５質量部のポリエステル樹脂（Ａ）と、０．５〜１０質量部のオレフィン系酸化ワックス（Ｂ）と、５〜４０質量部の無機充填材（Ｃ）と、を含有し、（Ａ）が下記（Ａ−１）および（Ａ−２）を満たし、（Ｂ）が下記（Ｂ−１）および（Ｂ−２）を満たす。  （Ａ−１）芳香族ジカルボン酸に由来する構成単位（ａ１）と、炭素原子数２〜１０のジオールに由来する構成単位（ａ２）とを含む  （Ａ−２）ＤＳＣによる融点（Ｔｍ）が２００〜２４５℃の範囲にある  （Ｂ−１）ＧＰＣで測定したポリスチレン換算の重量平均分子量Ｍｗが８，０００〜２０，０００である  （Ｂ−２）エチレンおよび炭素原子数３〜１２のα−オレフィンから選ばれる少なくとも１種の単独重合体または共重合体の、酸化変性物である
2018070425.tif 000002
【特許請求の範囲】
【請求項１】
ポリエステル樹脂（Ａ）と、オレフィン系酸化ワックス（Ｂ）と、無機充填材（Ｃ）と、を含有し、
前記（Ａ）、（Ｂ）および（Ｃ）の含有量の合計を１００質量部としたときに、（Ａ）を５０〜９５質量部、（Ｂ）を０．５〜１０質量部、（Ｃ）を５〜４０質量部含み、
前記（Ａ）が、下記（Ａ−１）および（Ａ−２）を満たし、
前記（Ｂ）が、下記（Ｂ−１）および（Ｂ−２）を満たす、
樹脂組成物。
（Ａ−１）芳香族ジカルボン酸に由来する構成単位（ａ１）と、炭素原子数２〜１０のジオールに由来する構成単位（ａ２）とを含む
（Ａ−２）示差走査熱量計（ＤＳＣ）による融点（Ｔｍ）が２００〜２４５℃の範囲にある
（Ｂ−１）ゲルパーミエーションクロマトグラフィー（ＧＰＣ）で測定したポリスチレン換算の重量平均分子量Ｍｗが８，０００〜２０，０００である
（Ｂ−２）エチレンおよび炭素原子数３〜１２のα−オレフィンから選ばれる少なくとも１種の単独重合体または共重合体の、酸化変性物である
【請求項２】
前記（Ｂ−２）において、エチレンと、炭素原子数３〜１２のα−オレフィンから選ばれる少なくとも１種のα−オレフィンと、の共重合体の酸化変性物である、請求項１に記載の樹脂組成物。
【請求項３】
前記（Ｂ）が下記（Ｂ−３）を満たす、請求項１または２に記載の樹脂組成物。
（Ｂ−３）酸価が１〜４０ｍｇＫＯＨ／ｇである
【請求項４】
前記（Ｂ）が下記（Ｂ−４）を満たす、請求項１〜３のいずれか一項に記載の樹脂組成物。
（Ｂ−４）結晶化度が７０％以下である
【請求項５】
前記（Ａ）が下記（Ａ−３）を満たす、請求項１〜４のいずれか一項に記載の樹脂組成物。
（Ａ−３）示差走査熱量計（ＤＳＣ）による結晶化温度（Ｔｃ）が１５０℃以上である
【請求項６】
前記（Ｃ）として、ガラス繊維を含有する、請求項１〜５のいずれか一項に記載の樹脂組成物。
【請求項７】
前記（Ａ）は、ポリブチレンテレフタレートを含有する、請求項１〜６のいずれか一項に記載の樹脂組成物。
【請求項８】
前記（Ａ）、（Ｂ）および（Ｃ）の含有量の合計を１００質量部としたときに、（Ａ）を５５〜８０質量部、（Ｂ）を２〜５質量部、（Ｃ）を２０〜４０質量部含む、請求項１〜７のいずれか一項に記載の樹脂組成物。
【請求項９】
請求項１〜８のいずれか一項に記載の樹脂組成物を含む成形体。
【発明の詳細な説明】
【技術分野】
【０００１】
本発明は、特定の組成を有する樹脂組成物、および当該樹脂組成物から得られる成形体に関する。
【背景技術】
【０００２】
ポリブチレンテレフタラートなどのポリエステル樹脂は、射出成形用に広く用いられている。また、ガラス繊維等の無機フィラーを含有することで機械強度や耐熱性が向上することが知られている。
【先行技術文献】
【特許文献】
【０００３】
【特許文献１】特開平１０−６０２４２号公報
【発明の概要】
【発明が解決しようとする課題】
【０００４】
ガラス繊維等の無機フィラーを含有したポリエステル樹脂組成物は、成形品の形状によって、またとくにフィラーの配合量が比較的高い場合において、応力集中した部分が脆性破壊しやすい傾向が認められた。ポリエステル樹脂に配合したときに耐衝撃改質効果のある樹脂としてエチレン・グリシジルメタクリレートコポリマーなどがあるが、耐衝撃性の改質効果が十分でない場合があった。あるいは改質効果を高めるために配合量を多くしなければならず、その場合に引張強さや弾性率や成形加工性が犠牲になる場合があった。【０００５】
本発明の課題は、耐衝撃性に優れ、さらに引張強さや弾性率、成形加工性にも優れたポリエステル樹脂組成物およびそれから得られる成形体を提供することにある。
【課題を解決するための手段】
【０００６】
本発明者らは上記課題を解決すべく鋭意検討を行った。その結果、特定の組成を有する樹脂組成物を用いることによって、上記課題を解決できることを見出し、本発明を完成するに至った。【０００７】
すなわち本発明は、以下の樹脂組成物、およびこれから得られる成形体に関する。
［１］ポリエステル樹脂（Ａ）と、オレフィン系酸化ワックス（Ｂ）と、無機充填材（Ｃ）と、を含有し、前記（Ａ）、（Ｂ）および（Ｃ）の含有量の合計を１００質量部としたときに、（Ａ）を５０〜９５質量部、（Ｂ）を０．５〜１０質量部、（Ｃ）を５〜４０質量部含み、前記（Ａ）が、下記（Ａ−１）および（Ａ−２）を満たし、前記（Ｂ）が、下記（Ｂ−１）および（Ｂ−２）を満たす、樹脂組成物。
（Ａ−１）芳香族ジカルボン酸に由来する構成単位（ａ１）と、炭素原子数２〜１０のジオールに由来する構成単位（ａ２）とを含む
（Ａ−２）示差走査熱量計（ＤＳＣ）による融点（Ｔｍ）が２００〜２４５℃の範囲にある
（Ｂ−１）ゲルパーミエーションクロマトグラフィー（ＧＰＣ）で測定したポリスチレン換算の重量平均分子量Ｍｗが８，０００〜２０，０００である
（Ｂ−２）エチレンおよび炭素原子数３〜１２のα−オレフィンから選ばれる少なくとも１種の単独重合体または共重合体の、酸化変性物である
［２］前記（Ｂ−２）において、エチレンと、炭素原子数３〜１２のα−オレフィンから選ばれる少なくとも１種のα−オレフィンと、の共重合体の酸化変性物である、［１］に記載の樹脂組成物。
［３］前記（Ｂ）が下記（Ｂ−３）を満たす、［１］または［２］に記載の樹脂組成物。
（Ｂ−３）酸価が１〜４０ｍｇＫＯＨ／ｇである
［４］前記（Ｂ）が下記（Ｂ−４）を満たす、［１］〜［３］のいずれかに記載の樹脂組成物。
（Ｂ−４）結晶化度が７０％以下である
［５］前記（Ａ）が下記（Ａ−３）を満たす、［１］〜［４］のいずれかに記載の樹脂組成物。
（Ａ−３）示差走査熱量計（ＤＳＣ）による結晶化温度（Ｔｃ）が１５０℃以上である
［６］前記（Ｃ）として、ガラス繊維を含有する、［１］〜［５］のいずれかに記載の樹脂組成物。
［７］前記（Ａ）は、ポリブチレンテレフタレートを含有する、［１］〜［６］のいずれかに記載の樹脂組成物。
［８］前記（Ａ）、（Ｂ）および（Ｃ）の含有量の合計を１００質量部としたときに、（Ａ）を５５〜８０質量部、（Ｂ）を２〜５質量部、（Ｃ）を２０〜４０質量部含む、［１］〜［７］のいずれかに記載の樹脂組成物。
［９］［１］〜［８］のいずれかに記載の樹脂組成物を含む成形体。
【発明の効果】
【０００８】
本発明によれば、耐衝撃性に優れ、さらに引張強さや弾性率や成形加工性にも優れたポリエステル樹脂組成物およびそれから得られる成形体を提供できる。
【図面の簡単な説明】
【０００９】
【図１】図１は、実施例および比較例で得られた樹脂組成物の、曲げ弾性率に対する２３℃シャルピー衝撃強度の関係をプロットした図である。
【図２】図２は、実施例および比較例で得られた樹脂組成物の、曲げ弾性率に対する−３０℃シャルピー衝撃強度の関係をプロットした図である。
【発明を実施するための形態】
【００１０】
以下、本発明の樹脂組成物、およびこれから得られる成形体について詳説する。
【００１１】
Ａ．樹脂組成物
本発明の樹脂組成物は、ポリエステル樹脂（Ａ）と、オレフィン系酸化ワックス（Ｂ）と、無機充填材（Ｃ）とを含有する。
【００１２】
本発明の樹脂組成物中の（Ａ）、（Ｂ）および無機充填材（Ｃ）の含有量の合計を１００質量部としたとき、前記（Ａ）の量は、５０〜９５質量部であり、好ましくは５０〜９４．５質量部であり、より好ましくは５５〜８０質量部である。（Ｂ）の量は、０．５〜１０質量部であり、好ましくは２〜５質量部である。また、無機充填材（Ｃ）の量は、５〜４０質量部であり、好ましくは２０〜４０質量部である。
【００１３】
オレフィン系酸化ワックス（Ｂ）の量が当該範囲であると、耐衝撃性を高めることができる。また、樹脂組成物の成形加工性も高めることができる。オレフィン系酸化ワックス（Ｂ）は、後述するように樹脂組成物の耐衝撃性を高めるが、組成物中の量をさほど多くしなくても上記耐衝撃性を高める効果が得られるため、オレフィン系酸化ワックス（Ｂ）を添加することによる樹脂組成物の引張強さや弾性率の損失を少なくすることができる。
【００１４】
以下、各成分および各要件について説明する。
【００１５】
１．ポリエステル樹脂（Ａ）
本発明の樹脂組成物は、ポリエステル樹脂（Ａ）は１種のみ含んでいてもよく、２種以上を含んでいてもよいが、下記要件（Ａ−１）および（Ａ−２）を満たす。
【００１６】
要件（Ａ−１）：芳香族ジカルボン酸に由来する構成単位（ａ１）と、炭素原子数２〜１０のジオールに由来する構成単位（ａ２）とを含む。
【００１７】
芳香族ジカルボン酸に由来する構成単位（ａ１）（以下、単に「構成単位（ａ１）」と呼ぶ場合がある。）は、具体的には、形式上、芳香族ジカルボン酸に含まれる２つのカルボキシル基から−ＯＨを除いてなる構造を有する構成単位である。芳香族ジカルボン酸としては、一種単独でも二種以上を組み合わせてもよく、具体的には、テレフタル酸、イソフタル酸、２−メチルテレフタル酸、ナフタレンジカルボン酸などが挙げられる。
【００１８】
なかでも、力学特性および加工性を高める観点からは、テレフタル酸が好ましい。
【００１９】
炭素原子数２〜１０のジオールに由来する構成単位（ａ２）（以下、単に「構成単位（ａ２）」と呼ぶ場合がある。）は、具体的には、形式上、炭素原子数２〜１０のジオールに含まれる２つの水酸基から−Ｈを除いてなる構造を有する構成単位である。炭素原子数２〜１０のジオールとしては、一種単独でも二種以上を組み合わせてもよく、具体的には以下の化合物が例示できる。
【００２０】
炭素原子数２〜１０のジオールとして、炭素原子数２〜１０の脂肪族ジオールが挙げられる。このような脂肪族ジオールの例として、１，２−エタンジオール（エチレングリコール：炭素原子数２）、１，３−プロパンジオール（トリメチレングリコール：炭素原子数３）、１，２−プロパンジオール（プロピレングリコール：炭素原子数３）、１，４−ブタンジオール（テトラメチレングリコール：炭素原子数４）、２，２−ジメチルプロパン−１，３−ジオール（ネオペンチルグリコール：炭素原子数５）、１，６−ヘキサンジオール（ヘキサメチレングリコール：炭素原子数６）、１，８−オクタンジオール（オクタメチレングリコール：炭素原子数８）、１，９−ノナンジオール（ノナメチレングリコール：炭素原子数９）などが挙げられる。
【００２１】
炭素原子数２〜１０のジオールは、側鎖にアルキル基を有するジオール（以下、「側鎖アルキル基含有グリコール」ともいう。）でもよい。側鎖アルキル基含有グリコールとしては、２−メチル−１，３−プロパンジオール、２−エチル−１，３−プロパンジオール、２−ヘキシル−１，３−プロパンジオール、２−ヘキシル−１，６−プロパンジオール、ネオペンチルグリコール、２−エチル−２−メチル−１，３−プロパンジオール、２，２−ジエチル−１，３−プロパンジオール、２−メチル−２−ｎ−ブチル−１，３−プロパンジオール、１，３−ノナンジオール、２−メチル−１，８−オクタンジオール、などが挙げられる。
【００２２】
なかでも、結晶化速度をより速くする観点からは、１，４−ブタンジオールが好ましい。
【００２３】
力学特性、耐熱性、加工性および電気的特性をより高める観点からは、上記構成単位（ａ１）と上記構成単位（ａ２）とのモル比（（ａ１）／（ａ２））は０．９〜１．１の範囲にあることが好ましい。
【００２４】
ポリエステル樹脂（Ａ）は、上記構成単位（ａ１）および（ａ２）のみから構成されることが好ましいが、本発明の効果を顕著に損ねない限り、その他の多価カルボン酸および多価アルコールに由来する構成単位を含んでもよい。上記その他の多価カルボン酸としては、マロン酸、シュウ酸、コハク酸、グルタル酸、アジピン酸、ピメリン酸、スベリン酸、アゼライン酸、セバシン酸、ウンデカジカルボン酸等の脂肪族ジカルボン酸、２,５-フランジカルボン酸などのフランジカルボン酸、１,４-シクロヘキサンジカルボン酸、１,３-シクロヘキサンジカルボン酸などの脂環族ジカルボン酸などの各種ジカルボン酸やこれらのカルボン酸エステルが挙げられる。上記その他の多価アルコールとしては、芳香族ジオール、トリメチロールエタン、グリセリン等の３価以上の多価アルコール、ブタントリカルボン酸、トリメリット酸、などの３価以上の多価カルボン酸、４−ヒドロキシフタル酸などのオキシジカルボン酸等が挙げられる。
【００２５】
その他の構成単位の含量は、上記構成単位（ａ１）および（ａ２）とその他の構成単位との合計を１００モル％として、好ましくは２０モル％以下、より好ましくは１０モル％以下、特に好ましくは５モル％以下である。
【００２６】
要件（Ａ−２）：示差走査熱量計（ＤＳＣ）による融点（Ｔｍ）が２００〜２４５℃の範囲にある。ポリエステル樹脂（Ａ）の上記融点（Ｔｍ）は、好ましくは２１０〜２４０℃、より好ましくは２１５〜２３５℃の範囲にある。
【００２７】
融点（Ｔｍ）が２４５℃以下であると、加工温度が高温にならず、樹脂組成物の混練および／または成形時の熱による分子量低下を抑制できる。融点（Ｔｍ）が２００℃以上であると、ポリエステル樹脂の熱変形温度が高く、耐熱性が良くなる。
【００２８】
ポリエステル樹脂（Ａ）は、融点（Ｔｍ）を上記温度範囲にするため、少量のトリオールやトリカルボン酸等の３価以上のポリヒドロキシ化合物やポリカルボン酸などで変性されていてもよい。
【００２９】
要件（Ａ−１）および要件（Ａ−２）を満たすポリエステル樹脂（Ａ）としては、ポリブチレンテレフタレート（ＰＢＴ）、ポリトリメチレンテレフタレート（ＰＴＴ）、ポリブチレンナフタレート（ＰＢＮ）、ポリエチレンイソフタレート・テレフタレート共重合体等が挙げられる。なかでも、力学特性、耐熱性、加工性および電気的特性をより高める観点からは、ポリブチレンテレフタレート（ＰＢＴ）が好ましい。
【００３０】
ポリエステル樹脂（Ａ）は、好ましくはさらに下記要件（Ａ−３）を満たす。
【００３１】
要件（Ａ−３）：示差走査熱量計（ＤＳＣ）による結晶化温度（Ｔｃ）が１５０℃以上の範囲にある。
【００３２】
要件（Ａ−３）を満たすポリエステル樹脂は、冷却時により高い温度から結晶化が始まるため、結晶化速度が大きく、成形性に優れるため好ましい。また、ポリエステル樹脂（Ａ）の結晶化温度と、オレフィン系酸化ワックス（Ｂ）との結晶化温度の差がつきやすく、得られる樹脂組成物において、ポリエステル樹脂（Ａ）成分の結晶化が先行することにより、オレフィン系酸化ワックス（Ｂ）の分散状態が、固化後の組成物の衝撃強度向上において特に好ましい状態にあると考えられる。
【００３３】
要件（Ａ−１）〜（Ａ−３）を満たすポリエステル樹脂として最も好ましくはポリブチレンテレフタレート（ＰＢＴ）である。
【００３４】
ポリエステル樹脂（Ａ）は、好ましくは下記要件（Ａ−４）を満たす。
【００３５】
要件（Ａ−４）：ゲルパーミエーションクロマトグラフィー（ＧＰＣ）で測定したポリスチレン換算の数平均分子量（Ｍｎ）が１００００〜５００００、重量平均分子量（Ｍｗ）が６００００〜３０００００の範囲にある。
【００３６】
要件（Ａ−４）を満たすポリエステル樹脂は、力学特性、耐熱性および加工性に優れるため好ましい。
【００３７】
２．オレフィン系酸化ワックス（Ｂ）
本発明の樹脂組成物は、オレフィン系酸化ワックス（Ｂ）は１種のみ含んでいてもよく、２種以上を含んでいてもよいが、下記要件（Ｂ−１）および（Ｂ−２）を満たす。
【００３８】
要件（Ｂ−１）：ゲルパーミエーションクロマトグラフィー（ＧＰＣ）で測定したポリスチレン換算の重量平均分子量（Ｍｗ）が、８，０００〜５０，０００である。重量平均分子量（Ｍｗ）の上限は、好ましくは３０，０００であり、より好ましくは２５，０００であり、さらに好ましくは２０，０００であり、特に好ましくは１５，０００である。また、重量平均分子量（Ｍｗ）の下限は、好ましくは８，５００であり、より好ましくは９，０００であり、さらに好ましくは９，５００である。
【００３９】
オレフィン系酸化ワックス（Ｂ）の重量平均分子量（Ｍｗ）が上記範囲内にあると、ポリエステル樹脂（Ａ）により均一に分散しやすくなり、ポリオレフィン系の耐衝撃改質剤（Ｄ）と同等の改質効果を発現し、より十分な耐衝撃性を有する樹脂組成物が得られる。また、樹脂組成物の加工性、混練性も良好になる。
【００４０】
要件（Ｂ−２）：エチレンおよび炭素原子数３〜１２のα−オレフィンから選ばれる少なくとも１種の単独重合体または共重合体（以下、単にオレフィンワックス、または未変性オレフィンワックスともいう）の、酸化変性物である。
【００４１】
なお、オレフィンワックスを不飽和カルボン酸で変性した不飽和カルボン酸変性ワックスも、オレフィンワックスの酸化変性物であるオレフィン系酸化ワックス（Ｂ）と同様に、未変性のオレフィンワックスに対して極性基が導入され、各種極性ポリマーや金属等との親和性を有する特徴が共通している。しかしながら本発明において効果を発現するのは酸化変性したオレフィン系酸化ワックス（Ｂ）であって、意外なことに、不飽和カルボン酸変性ワックスでは効果は認められない。
【００４２】
その理由は定かではないが、不飽和カルボン酸変性、特に無水マレイン酸のような構造を有した不飽和カルボン酸変性ワックスを使用すると、無機充填材（Ｃ）の表面や、無機充填材（Ｃ）が繊維である場合はその集束剤、との親和性が良いため、無機充填材（Ｃ）の表面を不飽和カルボン酸変性ワックスが覆ってしまう。そのため、ポリエステル樹脂（Ａ）と無機充填材（Ｃ）との相互作用を不飽和カルボン酸変性ワックスが阻害して、無機充填材（Ｃ）による力学特性（耐衝撃性など）の向上効果が十分に発揮しにくくなる。一方で、オレフィン系酸化ワックス（Ｂ）は、無機充填材（Ｃ）あるいはその集束剤とある程度の親和性を有するものの、不飽和カルボン酸変性ワックスほど高い親和性は有さない。そのため、オレフィン系酸化ワックス（Ｂ）は、無機充填材（Ｃ）の表面を覆うことによるポリエステル樹脂（Ａ）と無機充填材（Ｃ）との相互作用の阻害が生じにくい。さらには、オレフィン系酸化ワックス（Ｂ）はポリエステル樹脂（Ａ）とも親和性が高く、樹脂組成物中に均一に分散しやすいため、樹脂組成物の耐衝撃性をより高めやすいと考えられる。
【００４３】
また、本発明のポリエステル樹脂組成物およびそれから得られる成形体が、各種機械物性と成形加工性に優れることについては、さらに以下の理由が考えられる。オレフィン系酸化ワックス（Ｂ）が、無機充填材（Ｃ）あるいはその集束剤、とある程度の親和性を有し、無機充填材（Ｃ）の表面上に一部存在することで、樹脂組成物を作製あるいは成形加工する際の溶融混練時に、無機充填材（Ｃ）同士の干渉による破断を抑制する。さらには、オレフィン系酸化ワックス（Ｂ）はポリエステル樹脂（Ａ）とも親和性が高いため、樹脂組成物の流動性を向上させ、成形加工性を良好にすると考えられる。また、樹脂組成物を射出成形等する際においても、樹脂組成物の流動性を向上させることで、成形加工性を良好にする。併せて、オレフィン系酸化ワックス（Ｂ）は、金型内でのせん断力における無機充填材（Ｃ）の破断を抑制することができる。すなわち、オレフィン系酸化ワックス（Ｂ）は、無機充填材（Ｃ）が繊維である場合は上記破断の抑制によって繊維長さを維持することによって、引張強さや弾性率が向上すると推定される。
【００４４】
オレフィン系酸化ワックス（Ｂ）は好ましくは下記要件（Ｂ−３）を満たす。
【００４５】
要件（Ｂ−３）：酸価が１〜４０ｍｇＫＯＨ／ｇである。酸価は、好ましくは５〜３０ｍｇＫＯＨ／ｇであり、より好ましくは１０〜２５ｍｇＫＯＨ／ｇ、特に好ましくは１１〜２１ｍｇＫＯＨ／ｇ、とりわけ好ましくは１５〜２０ｍｇＫＯＨ／ｇである。ここに、酸価とは、試料１ｇ当たりの中和に要する水酸化カリウムのｍｇ数を指す。
【００４６】
要件（Ｂ−３）を満たすオレフィン系酸化ワックス（Ｂ）は、ポリエステル樹脂（Ａ）および無機充填材（Ｃ）のいずれとも親和性が高く好ましい。なお、不飽和カルボン酸変性ワックスも上記酸価をとることが知られているが、上述したように、不飽和カルボン酸変性ワックスでは耐衝撃性が十分には高まりにくい。
【００４７】
オレフィン系酸化ワックス（Ｂ）は、好ましくは下記要件（Ｂ−４）を満たす。
【００４８】
要件（Ｂ−４）：結晶化度が１０％以上７０％以下の範囲にある。結晶化度は、好ましくは１５％以上６５％以下であり、より好ましくは２０％以上６０％以下であり、特に好ましくは２５％以上５５％以下である。要件（Ｂ−４）を満たすオレフィン系酸化ワックス（Ｂ）は、結晶化した際のポリエステル樹脂（Ａ）に対する分散性が良好となり、樹脂組成物の耐衝撃性をより高めやすいと考えられる。
【００４９】
オレフィン系酸化ワックス（Ｂ）は、好ましくは下記要件（Ｂ−５）を満たす。
【００５０】
要件（Ｂ−５）：（ポリエステル樹脂（Ａ）の結晶化温度）−（オレフィン系酸化ワックス（Ｂ）の結晶化温度）が８０℃以上１５０℃以下の範囲にある。好ましくは８５℃以上１４５℃以下であり、より好ましくは９０℃以上１４０℃以下である。要件（Ｂ−５）を満たすオレフィン系酸化ワックス（Ｂ）は、結晶化した際のポリエステル樹脂（Ａ）に対する分散性が良好となり、樹脂組成物の耐衝撃性をより高めやすいと考えられる。
【００５１】
要件（Ｂ−６）：（ポリエステル樹脂（Ａ）の密度）−（オレフィン系酸化ワックス（Ｂ）の密度）が３３０ｋｇ／ｍ３以上、４００ｋｇ／ｍ３以下の範囲にある。好ましくは３４０ｋｇ／ｍ３以上、３９０ｋｇ／ｍ３以下であり、より好ましくは３５０ｋｇ／ｍ３以上、３８０ｋｇ／ｍ３以下である。要件（Ｂ−６）を満たすオレフィン系酸化ワックス（Ｂ）は、ポリエステル樹脂（Ａ）とのマッチングに優れ、樹脂組成物の耐衝撃性をより高めやすいと考えられる。
【００５２】
なお、オレフィン系酸化ワックス（Ｂ）は、以下の物性を満たすことも好ましい。
【００５３】
オレフィン系酸化ワックス（Ｂ）のゲルパーミエーションクロマトグラフィー（ＧＰＣ）で測定したポリスチレン換算の数平均分子量（Ｍｎ）は、３００〜２００００であることが好ましい。数平均分子量（Ｍｎ）の上限は、好ましくは１８０００であり、より好ましくは１００００であり、さらに好ましくは９０００であり、特に好ましくは５０００である。また、数平均分子量（Ｍｎ）の下限は、好ましくは５００であり、より好ましくは１０００であり、さらに好ましくは１３００である。数平均分子量が上記範囲内にあると、ポリエステル樹脂（Ａ）により均一に分散しやすくなり、より十分な耐衝撃性を有する樹脂組成物が得られる。また、樹脂組成物の加工性、混練性も良好になる。
【００５４】
オレフィン系酸化ワックス（Ｂ）の１６０℃における溶融粘度は、１０〜２００，０００ｍＰ・ｓであることが好ましい。オレフィン系酸化ワックス（Ｂ）の１６０℃における溶融粘度は、好ましくは、２０〜５０，０００ｍＰ・ｓ、より好ましくは、４０〜１０，０００ｍＰａ・ｓ、さらに好ましくは、８０〜５，０００ｍＰ・ｓ、特に好ましくは１００〜２，０００ｍＰ・ｓの範囲にある。１６０℃における溶融粘度が上記範囲内にあると、オレフィン系酸化ワックス（Ｂ）がポリエステル樹脂（Ａ）に相溶しやすい。そのため、オレフィン系酸化ワックス（Ｂ）が樹脂組成物中により均一に分散しやすくなるため、より十分な耐衝撃性を有する樹脂組成物が得られ、また、樹脂組成物の成形加工性、具体的には混練性や射出成形等する際の成形加工性も良好になる。
【００５５】
オレフィン系酸化ワックス（Ｂ）のＪＩＳ  Ｋ２２０７に従って測定した軟化点は、７０〜１５０℃であることが好ましく、より好ましくは８０〜１４０℃、さらに好ましくは９０℃〜１３０℃、さらに好ましくは９０〜１２０℃、特に好ましくは９０〜１１０℃である。軟化点が上記範囲にあると、ポリエステル樹脂（Ａ）により均一に分散しやすくなり、より十分な耐衝撃性を有する樹脂組成物が得られる。また、樹脂組成物の成形加工性も良好になる。
【００５６】
オレフィン系酸化ワックス（Ｂ）の密度勾配管法で測定した密度は、９００〜１２００ｋｇ／ｍ３の範囲であることが好ましく、より好ましくは９１０〜１１００ｋｇ／ｍ３、さらに好ましくは９２０〜１０００ｋｇ／ｍ３、特に好ましくは９２５〜９８０ｋｇ／ｍ３、とりわけ好ましくは９３０〜９７５ｋｇ／ｍ３である。密度が上記範囲にあると、ポリエステル樹脂（Ａ）により均一に分散しやすくなり、より十分な耐衝撃性を有し、樹脂組成物が得られる点で好ましい。
【００５７】
＜未変性オレフィンワックス＞
上記要件（Ｂ−２）における炭素原子数３〜１２のα−オレフィンとしては、炭素原子数３のプロピレン、炭素原子数４の１−ブテン、炭素原子数５の１−ペンテン、炭素原子数６の１−ヘキセン、４−メチル−１−ペンテン、炭素原子数８の１−オクテンなどが挙げられる。上記単独重合体または共重合体は、より好ましくはエチレン、プロピレン、１−ブテン、１−ヘキセン、４−メチル−１−ペンテンから選ばれる少なくとも１種の単独重合体もしくは共重合体である。上記構成単位の含有割合は、１３Ｃ−ＮＭＲスペクトルの解析により求めることができる。
【００５８】
未変性オレフィンワックスは、好ましくは、エチレンと、炭素原子数３〜１２のα−オレフィンから選ばれる少なくとも１種のα−オレフィンと、の共重合体（以下、単にポリエチレンワックスまたは未変性ポリエチレンワックスともいう）である。
【００５９】
（ポリエチレンワックス）
未変性オレフィンワックスがポリエチレンワックスである場合、例えば特開２００９−１４４１４６号公報などに記載されているポリエチレンワックスが好ましい。特に好ましいポリエチレンワックスについて、以下簡単に記載する。
【００６０】
上記ポリエチレンワックスは、エチレン単独重合体、またはエチレンと炭素原子数３〜１２のα−オレフィンとの、エチレンを主体とする共重合体が好ましい。
【００６１】
エチレン単独重合体としては、高密度ポリエチレンワックス、中密度ポリエチレンワックス、低密度ポリエチレンワックス、直鎖状低密度ポリエチレンワックスなどが挙げられる。
【００６２】
（その他のワックス）
一方、未変性オレフィンワックスがエチレンと炭素原子数３〜１２のα−オレフィンとの共重合体である場合、エチレン由来の構成単位量が９１．０〜９９．９モル％であることが好ましく、より好ましくは９３．０〜９９．９モル％であり、更に好ましくは９５．０〜９９．９モル％であり、特に好ましくは９５．０〜９９．０モル％であり、炭素原子数３以上のα−オレフィン由来の構成単位の量は０．１〜９．０モル％であることが好ましく、好ましくは０．１〜７．０モル％であり、更に好ましくは０．１〜５．０モル％であり、特に好ましくは１．０〜５．０モル％である。また、エチレン由来の構成単位と炭素原子数３〜１２のα−オレフィン由来の構成単位の合計の合計は１００モル％であることが好ましい。エチレンまたは炭素原子数３〜１２のα−オレフィン以外の構成単位を含むことを否定するものではないが、これら以外の構成単位の量は、５モル％以下であることが好ましい。上記構成単位の含有割合は、１３Ｃ−ＮＭＲスペクトルの解析により求めることができる。
【００６３】
ここで、炭素原子数３〜１２のα−オレフィンとしては、炭素原子数３のプロピレン、炭素原子数４の１−ブテン、炭素原子数５の１−ペンテン、炭素原子数６の１−ヘキセン、４−メチル−１−ペンテン、炭素原子数８の１−オクテンなどが挙げられる。これらのうち、プロピレンや１−ブテンとエチレンとの共重合体は、変性オレフィンワックスが硬くべたが少ない傾向にあるため、成形品の表面性が良好となる。また、プロピレンや１−ブテンとエチレンとの共重合体は、樹脂組成物の機械強度や耐熱性が高い点でも好ましい。このように変性オレフィンワックスが硬くべたが少ない理由は明らかではないが、プロピレンや１−ブテンは、他のα−オレフィンと比較し少量の共重合で効率的に融点を下げるため、同じ融点で比べると結晶化度が高い傾向にあり、このことが要因と推察する。α−オレフィンは１種単独で用いてもよく、２種以上を併用してもよい。
【００６４】
また、未変性オレフィンワックスは、国際公開第２０１１／０５５８０３号に開示の４−メチル−１−ペンテン・α−オレフィン共重合体を熱分解して得たものや特開２０１５−０２８１８７号公報に示すような、４−メチル−１−ペンテン系重合体であってもよい。
【００６５】
＜酸化変性＞
酸化変性された変性オレフィンワックスは、未変性オレフィンワックスを溶融状態で攪拌下に酸素または酸素含有ガスと接触させることにより得られる。未変性オレフィンワックスは、通常１３０〜２００℃、好ましくは１４０〜１７０℃の温度で溶融状態にすることにより得られる。
【００６６】
酸化変性する際には、未変性オレフィンワックスを溶融状態で攪拌下に酸素または酸素含有ガスと接触させて酸化反応を行う。「酸素または酸素含有ガス」という語は、純酸素（通常の液体空気分留や水の電解によって得られる酸素であって、他成分を不純物程度含んでいても差し支えない）、純酸素と他のガスとの混合ガス、例えば空気、およびオゾンを含んで用いられる。
【００６７】
未変性オレフィンワックスと酸素等との接触方法としては、具体的には、酸素含有ガスを反応器下部より連続的に供給して、原料ポリオレフィンワックスと接触させる方法が好ましい。またこの場合、酸素含有ガスは、原料混合物１ｋｇに対して１分間当たり１．０〜８．０ＮＬ相当の酸素量となるように供給することが好ましい。
【００６８】
３．無機充填材（Ｃ）
無機充填材（Ｃ）としては、特に限定されることなく公知の無機充填材を用いることができるが、例えば、タルク、マイカ、炭酸カルシウム、ハイドロタルサイト、ワラストナイト、ゾノトライト、硫酸バリウム、硫酸カルシウム、珪酸カルシウム、クレー、ガラス繊維、ガラスビーズ、ガラスフレーク、炭素繊維、カーボンブラック、グラファイト、石膏、炭酸マグネシウム、酸化マグネシウム、酸化チタン、チタン酸カリウム等のチタン酸塩、酸化鉄、アルミナ、さらには亜鉛、銅、鉄、アルミニウム、マグネシウム、ケイ素、チタン等の金属粉末、および金属繊維等が挙げられる。さらに、軽石粉、軽石バルン、水酸化アルミニウム、水酸化マグネシウム、塩基性炭酸マグネシウム、ドロマイト、チタン酸カルシウム、亜硫酸カルシウム、アスベスト、モンモリロナイト、ベントナイト、硫化モリブデン等が挙げられる。これらは単独でまたは混合して用いることができる。中でもタルク、マイカ、炭酸カルシウム、ガラス繊維等が好ましく、特にガラス繊維が好ましい。
【００６９】
無機充填材（Ｃ）は、粒状、板状、棒状、繊維状、ウィスカー状など、いずれの形状を有していてもよい。また、無機充填材（Ｃ）は、ポリマー用フィラーとして市販されているものであってもよい。例えば、粉末状やロービング状、チョップドストランド状、圧縮魂状、ペレット（造粒）状、顆粒状等、いずれの形態で市販されているものであってもよい。無機充填材（Ｃ）がタルクである場合、粉末状、圧縮魂状、または顆粒状に加工されているものが好ましい。本発明の樹脂組成物は、無機充填材（Ｃ）を１種のみ含んでいてもよく、２種以上含んでいてもよい。
【００７０】
粒状であるときの無機充填材（Ｃ）の平均粒径は、好ましくは１〜１５μｍであり、より好ましくは３〜１４μｍである。上記平均粒径は、レーザー回析法により測定される値である。
【００７１】
無機充填材（Ｃ）は公知の各種製造方法等にて製造される。例えば、タルクは、その原石を衝撃式粉砕機やミクロンミル型粉砕機で粉砕して製造したり、さらにジェットミルなどで粉砕した後、サイクロンやミクロンセパレータ等で分級調整する等の方法で製造することができる。
【００７２】
また、無機充填材（Ｃ）は、未処理であってもよく、少なくとも一部を表面処理したものであってもよい。表面処理剤の例には、有機チタネート系カップリング剤、有機シランカップリング剤、不飽和カルボン酸またはその無水物をグラフトした変性ポリオレフィン、脂肪酸、脂肪酸金属塩、脂肪酸エステル等が含まれる。また、これらの表面処理剤は、１種単独で使用されていてもよく、２種以上を組み合わせて使用されていてもよい。
【００７３】
４．その他の樹脂
本発明の樹脂組成物は、ポリエステル樹脂（Ａ）、オレフィン系酸化ワックス（Ｂ）以外の樹脂を、本発明の効果を顕著に損ねない範囲でさらに含んでいても良い。上記他の樹脂の含有量には特に制限されないが、ポリエステル樹脂（Ａ）１００質量部に対して、０．１〜３０質量部程度であることが好ましい。
【００７４】
その他の樹脂として、衝撃改質剤が挙げられる。ただし、以下の共重合体（Ｄ）は含有量が少ない、あるいは含まれないことが好ましい。共重合体（Ｄ）は、オレフィン由来の構造単位と、α,β-不飽和カルボン酸エステル由来の構造単位と、環状オキシ炭化水素構造を有する構造単位とを有する共重合体である。
【００７５】
共重合体（Ｄ）を構成するオレフィン由来の構造単位のオレフィンとしては、エチレン、プロピレン、１−ブテン、１−ヘキセン、１−オクテン、１−デセンなどが挙げられ、エチレンが一般的である。α，β−不飽和カルボン酸エステル由来の構造単位のα，β−不飽和カルボン酸エステルの例としては、アクリル酸メチル、アクリル酸エチル、アクリル酸ブチルなどのアクリル酸エステルや、メタクリル酸メチル、メタクリル酸エチルなどのメタクリル酸エステルなどが挙げられ、アクリル酸メチルが一般的である。環状オキシ炭化水素構造を有する構造単位としては、例えばα，β−不飽和カルボン酸グリシジルエステル由来の構造単位が挙げられる。α，β−不飽和カルボン酸グリシジルエステルとしては、例えばアクリル酸グリシジルエステル、メタクリル酸グリシジルエステルなどが挙げられ、メタクリル酸グリシジルエステルが一般的である。
【００７６】
共重合体（Ｄ）は、例えば以下の構造式で示されるような、エチレン・アクリル酸メチル（メチルアクリレート）・グリシジルメタクリレート共重合体が例示される。
【００７７】
【化１】
2018070425.tif 000003
【００７８】
上記式で表される共重合体（Ｄ）は、エチレン単位、アクリル酸メチル単位、グリシジルメタクリレート単位の総量（１００質量％）に対して、通常エチレン単位を３０〜９９質量％の割合で含む。上記式で表される共重合体（Ｄ）は、エチレン単位、アクリル酸メチル単位、グリシジルメタクリレート単位の総量（１００質量％）に対して、アクリル酸メチル単位を通常０〜６０質量％の割合で含む。上記式で表される共重合体（Ｄ）は、エチレン単位、アクリル酸メチル単位、グリシジルメタクリレート単位の総量（１００質量％）に対して、グリシジルメタクリレート単位を通常１〜３０質量％の割合で含む。
【００７９】
共重合体（Ｄ）は、上述の共重合成分の他に、他の共重合成分を含みうる。他の共重合成分の具体例には、アリルグリシジルエーテルおよび２−メチルアリルグリシジルエーテルのようなα，β−不飽和グリシジルエーテル、スチレン、α−メチルスチレン、４−メチルスチレン、４−メトキシスチレン、クロロスチレンおよび２，４−ジメチルスチレンのような芳香族ビニル化合物、ならびに酢酸ビニルおよびプロピオン酸ビニルのような不飽和ビニルエステルなどが含まれうる。
【００８０】
共重合体（Ｄ）の含有量は、前記（Ａ）、（Ｂ）および（Ｃ）の含有量の合計１００質量部に対して通常３質量部未満、好ましくは２質量部未満、より好ましくは１．３質量部未満、さらに好ましくは１質量部未満、さらに好ましくは０．５質量部未満、特に好ましくは０．２質量部未満である。共重合体（Ｄ）の含有量が上記範囲にあると、樹脂組成物の弾性率もしくは引張強さにおいて好ましい。
【００８１】
５．その他の充填材
本発明の樹脂組成物は、無機充填材以外の充填材、すなわち有機物からなる充填材（以下、「有機充填材」とも称する）を含んでいてもよい。有機充填材の例には、リグニン、スターチ、木粉、木質繊維、竹、綿花、セルロース、ナノセルロース系繊維などの天然繊維、及びその含有製品等が含まれる。
【００８２】
樹脂組成物は、これらの有機充填材を、１種のみ含んでいてもよく、２種以上含んでいてもよい。これら有機充填材の含有量は特に限定されないが、ポリエステル樹脂（Ａ）およびオレフィン系酸化ワックス（Ｂ）の総質量１００質量％に対して、合計で７０質量％以下であることが好ましく、より好ましくは３０質量％以下、さらに好ましくは２０質量％以下である。
【００８３】
６．その他の添加剤
本発明の樹脂組成物は、充填材以外の添加剤を含んでいてもよい。その他の添加剤としては、ポリオレフィンの分野において公知の添加剤が挙げられる。添加剤の例には、核剤、アンチブロッキング剤、顔料、染料、滑剤、発泡剤、可塑剤、離型剤、酸化防止剤、難燃剤、紫外線吸収剤、抗菌剤、界面活性剤、帯電防止剤、耐候安定剤、耐熱安定剤、スリップ防止剤、発泡剤、結晶化助剤、防曇剤、老化防止剤、塩酸吸収剤、衝撃改良剤、架橋剤、共架橋剤、架橋助剤、粘着剤、軟化剤、加工助剤等が含まれる。
【００８４】
樹脂組成物は、添加剤を１種のみ含んでいてもよく、２種以上含んでいてもよい。これら添加剤の含有量は、本発明の目的を損なわない範囲内であれば特に限定されないが、ポリエステル樹脂（Ａ）およびオレフィン系酸化ワックス（Ｂ）の総質量１００質量％に対して、それぞれ０．０５〜７０質量％程度であることが好ましい。上限は、より好ましくは３０質量％である。
【００８５】
７．樹脂組成物の製法
本発明の樹脂組成物は、任意の種々の方法を利用して、ドライブレンド、または溶融ブレンドして製造することができる。具体的な方法としては、例えば、ポリエステル樹脂（Ａ）、オレフィン系酸化ワックス（Ｂ）、無機充填材（Ｃ）および他の任意成分を、同時にまたは任意の順序で、タンブラー、Ｖ型ブレンダー、ナウターミキサー、バンバリーミキサー、混練ロール、単軸或いは二軸の押出機などでブレンドする方法とすることができる。あるいは、ポリエステル樹脂（Ａ）、オレフィン系酸化ワックス（Ｂ）、無機充填材（Ｃ）および他の任意成分を、一度、任意の溶媒に分散、または溶解させた後に、自然乾燥や加熱強制乾燥等、適宜乾燥させることにより、ブレンドしてもよい。
【００８６】
一般的には、ドライブレンドより溶融ブレンドが得られる成型体の外観性、耐衝撃性の観点から好ましい。また特に、溶融ブレンドにて混練を十分に行うことで、得られる成形体の外観性および耐衝撃性が高まる傾向がある。特にオレフィン系酸化ワックス（Ｂ）として２種類以上の化合物を併用する場合は、２種以上のオレフィン系酸化ワックス（Ｂ）を予めドライブレンド、または溶融ブレンドすることがハンドリング上好ましい。溶融ブレンドの方法としては、上記方法やバッチ釜を使用する方法などが適宜用いられる。
【００８７】
８．樹脂組成物の物性
本発明の樹脂組成物のＪＩＳ  Ｋ７２１０に準拠して測定したＭＦＲ（２３０℃  試験荷重２．１６ｋｇｆ）は、０．０１〜１００ｇ／１０分であることが好ましく、より好ましくは０．１〜５０ｇ／１０分であり、さらに好ましくは０．５〜３０ｇ／１０分、特に好ましくは１〜２０ｇ／１０分であり、さらに好ましくは３〜１５ｇ／１０分である。樹脂組成物のＭＦＲが上記範囲にあると、樹脂組成物の加工性と、成形体の耐熱性および機械強度のバランスが優れる。
【００８８】
また、本発明の樹脂組成物は、２軸バッチ式溶融混繊装置を用い、設定温度２１０℃で、樹脂仕込み量５０ｇ、５０ｒｐｍ、１０分間の条件で溶融混練混練したときの１０分後のトルク値（トルク定常値）が４Ｎ／ｍ以下であることが好ましい。
【００８９】
本発明の樹脂組成物のＪＩＳ  Ｋ７１７１に準拠して測定した曲げ弾性率は８０００ＭＰａ以上であることが好ましい。より好ましくは８０００〜１００００ＭＰａの範囲にある。
【００９０】
本発明の樹脂組成物のＪＩＳ  Ｋ７１１１に準拠して測定したシャルピー衝撃強度は、２３℃において１３．０ｋＪ／ｍ２以上であることが好ましく、より好ましくは１４．０ｋＪ／ｍ２以上であり、さらに好ましくは１５．０ｋＪ／ｍ２以上である。上限は通常２０．０ｋＪ／ｍ２以下である。さらに、−３０℃において１１．０ｋＪ／ｍ２以上であることが好ましく、より好ましくは１２．０ｋＪ／ｍ２以上であり、さらに好ましくは１３．０ｋＪ／ｍ２以上である。上限は通常１８．０ｋＪ／ｍ２以下である。
【００９１】
Ｂ．成形体
本発明の成形体は、上記樹脂組成物を従来公知の方法、例えば射出成形、コーティング、押出成形、圧縮成形等により、所望の形状に成形することにより製造することができる。成形体の形状は、特に限定されず、例えばフィルム状、板状、角柱状、円柱状等である。本発明の成形体は、従来公知のポリエステル樹脂と同様の用途に用いることができる。具体的には、自動車部品や家電部品等に使用することができる。
【実施例】
【００９２】
本発明を実施例に基づき詳細に説明するが、本発明はこれらの実施例に限定されない。【００９３】
１．ポリエステル樹脂（Ａ）
ポリエステル樹脂（Ａ）として、ポリブチレンテレフタラート樹脂である、ウィンテックポリマー社製ジュラネックス２００２を用いた。下記方法で測定した結果、ポリエステル樹脂（Ａ）の融点（Ｔｍ）は２２５℃、結晶化温度（Ｔｃ）は２０１℃、数平均分子量（Ｍｎ）は２８３００、重量平均分子量（Ｍｗ）は８３３００、密度は１３１０ｋｇ／ｍ３だった。【００９４】
＜融点（Ｔｍ）、結晶化温度（Ｔｃ）＞
示差走査型熱量測定法（ＤＳＣ）により、ＤＳＣ−２０（セイコー電子工業社製）を用いて測定した。試料約１０ｍｇをアルミパンに封じ、０℃から２８０℃まで１０℃／分で昇温し、得られたカーブの吸熱ピークを融点として求めた。この昇温測定の前に、一旦、試料を２８０℃程度まで昇温し、５分間保持した後、１０℃／分で０℃まで降温する操作を行い、試料の熱履歴を統一した。得られたカーブの吸熱ピークが複数存在する場合は、吸熱ピークにおける吸熱量が最も大きいピーク温度を融点（Ｔｍ）とした。結晶化温度（Ｔｃ）は、得られたカーブの発熱ピークの値とした。【００９５】
＜Ｍｎ、Ｍｗ＞  
数平均分子量（Ｍｎ）、重量平均分子量（Ｍｗ）は、ＧＰＣ測定から求めた。測定は以下の条件で行った。また、数平均分子量Ｍｎ、および重量平均分子量Ｍｗは、市販の単分散標準ポリスチレンを用いて検量線を作成して求めた。
装置：５１５  ポンプ，７１７ｐｌｕｓ  自動注入装置（Ｗａｔｅｒｓ社製）
溶剤：クロロホルム
カラム：ＰＬｇｅｌ  ５μ  ＭＩＸＥＤ‐Ｄ  ７．５×３００ｍｍ×２（ポリマーラボラトリーズ社製）
流速：１．０  ｍｌ／分
試料：１．２ｍｇ／ｍＬ  クロロホルム
温度：４０℃【００９６】
＜密度＞
ＩＳＯ  １１８３に準拠して測定した。【００９７】
２．オレフィン系酸化ワックス（Ｂ）
オレフィン系酸化ワックス（Ｂ）として、後述する方法で製造したＢ１〜Ｂ５を使用した。また、比較例において、オレフィン系酸化ワックス（Ｂ）に該当しないワックスとして後述する方法で製造したＢ’１およびＢ’２、または耐衝撃改質剤（Ｄ）として、アルケマ社製ロタダーＡＸ８９００（Ｄ１）、その他の衝撃改質剤として三井化学社製タフマーＭＨ５０２０（Ｄ２）またはＬＧ  Ｃｈｅｍ社製ＥＭ５０５（ＭＢＳ）（Ｄ３）を用いた。【００９８】
組成、ならびに物性は以下の方法で分析した。【００９９】
＜変性前の重合体の組成＞
変性前の重合体について、エチレン由来の構成単位、及び炭素原子数３〜４のα−オレフィン由来の構成単位の含有割合を、１３Ｃ−ＮＭＲスペクトルの解析により求めた。なお、表１においてＣ２はエチレン、Ｃ３はプロピレンを意味する。【０１００】
＜Ｍｎ、Ｍｗ、Ｍｗ／Ｍｎ＞
数平均分子量Ｍｎ、重量平均分子量（Ｍｗ）および分子量分布（Ｍｗ／Ｍｎ）は、ＧＰＣ測定から求めた。測定は以下の条件で行った。また、数平均分子量Ｍｎ、および重量平均分子量Ｍｗは、市販の単分散標準ポリスチレンを用いて検量線を作成して求めた。
装置：ゲル浸透クロマトグラフＡｌｌｉａｎｃｅ  ＧＰＣ２０００型（Ｗａｔｅｒｓ社製）
溶剤：ｏ−ジクロロベンゼン
カラム：ＴＳＫｇｅｌ  ＧＭＨ６−ＨＴ×２、ＴＳＫｇｅｌ  ＧＭＨ６−ＨＴＬカラム×２（何れも東ソー社製）
流速：１．０ ｍｌ／分
試料：０．１５ｍｇ／ｍＬ  ｏ−ジクロロベンゼン溶液
温度：１４０℃【０１０１】
＜軟化点＞
ＪＩＳ  Ｋ２２０７に準拠し環球法により測定した。【０１０２】
＜密度＞
ＪＩＳ  Ｋ７１１２に準拠し測定した。【０１０３】
＜結晶化度＞
測定サンプルをホットプレス１８０℃×５ｍｉｎの後、コールドプレス水冷×５ｍｉｎすることにより、１ｍｍ厚のプレスシートを作製した。得られたプレスシートについて、回転試料台を有するＸ線回折装置（リガク製ＲＩＮＴ２５００）を用い、５０ｋＶ−３００ｍＡの条件で、透過法にてＸ線プロファイルを測定した。得られたＸ線プロファイルより、結晶部分と非結晶部分とを分離して、結晶化度を求めた。【０１０４】
＜結晶化温度＞
示差走査型熱量計（ＤＳＣ）を用いて測定した。まず測定試料を、一旦２００℃まで昇温して、５分間保持した後、３０℃まで２０℃/ｍｉｎで冷却した。測定結果から得られたカーブの発熱ピークの値を結晶化温度とした。【０１０５】
＜酸価＞
ＪＩＳ  Ｋ５９０２に準拠し測定した。なお、酸価１１ｍｇＫＯＨ／ｇが、極性基の含有率１質量％に換算される。【０１０６】
［製造例１］Ｂ１の製造
後述する、未変性オレフィンワックス（Ｂ’１）の製造条件であるプロピレンと水素の装入量を調整して得られた未変性オレフィンワックス５００ｇをガラス製反応器に仕込み、窒素雰囲気下１６０℃にて溶融した。次いで、乾燥空気１Ｌ／ｍｉｎを２時間かけて連続供給した。その後、さらに１時間加熱反応させた後、溶融状態のまま１０ｍｍＨｇ真空中で０．５時間脱気処理して揮発分を除去し、その後冷却し、Ｂ１を得た。表１に物性を示す。【０１０７】
［製造例２］Ｂ２の製造
後述する、未変性オレフィンワックス（Ｂ’１）の製造条件であるプロピレンと水素の装入量を調整して得られた未変性オレフィンワックス５００ｇをガラス製反応器に仕込み、窒素雰囲気下１６０℃にて溶融した。次いで、乾燥空気１Ｌ／ｍｉｎを２時間かけて連続供給した。その後、さらに１時間加熱反応させた後、溶融状態のまま１０ｍｍＨｇ真空中で０．５時間脱気処理して揮発分を除去し、その後冷却し、Ｂ２を得た。表１に物性を示す。【０１０８】
［製造例３］Ｂ３の製造
後述する、未変性オレフィンワックス（Ｂ’１）の製造条件であるプロピレンと水素の装入量を調整して得られた未変性オレフィンワックス５００ｇをガラス製反応器に仕込み、窒素雰囲気下１６０℃にて溶融した。次いで、乾燥空気１．２Ｌ／ｍｉｎを２時間かけて連続供給した。その後、さらに１時間加熱反応させた後、溶融状態のまま１０ｍｍＨｇ真空中で０．５時間脱気処理して揮発分を除去し、その後冷却し、Ｂ３を得た。表１に物性を示す。【０１０９】
［製造例４］Ｂ４の製造
後述する、未変性オレフィンワックス（Ｂ’１）の製造条件であるプロピレンと水素の装入量を調整して得られた未変性オレフィンワックス５００ｇをガラス製反応器に仕込み、窒素雰囲気下１６０℃にて溶融した。次いで、乾燥空気０．６Ｌ／ｍｉｎを２時間かけて連続供給した。その後、さらに１時間加熱反応させた後、溶融状態のまま１０ｍｍＨｇ真空中で０．５時間脱気処理して揮発分を除去し、その後冷却し、Ｂ４を得た。表１に物性を示す。【０１１０】
［製造例５］Ｂ５の製造
後述する、未変性オレフィンワックス（Ｂ’１）の製造条件であるプロピレンを装入せず、水素の装入量を調整して得られた未変性オレフィンワックス５００ｇをガラス製反応器に仕込み、窒素雰囲気下１６０℃にて溶融した。次いで、乾燥空気２Ｌ／ｍｉｎを２時間かけて連続供給した。その後、さらに１時間加熱反応させた後、溶融状態のまま１０ｍｍＨｇ真空中で０．５時間脱気処理して揮発分を除去し、その後冷却し、Ｂ５を得た。表１に物性を示す。【０１１１】
［製造例６］Ｂ’１の製造
１．触媒の調製
内容積１．５リットルのガラス製オートクレーブにおいて、市販の無水塩化マグネシウム ２５ｇをヘキサン５００ｍｌで懸濁させた。これを３０℃に保ち撹拌しながらエタノール ９２ｍｌを１時間で滴下し、さらに１時間反応させた。反応終了後、ジエチルアルミニウムモノクロリド９３ｍｌを１時間で滴下し、さらに１時間反応させた。反応終了後、四塩化チタン９０ｍｌを滴下し、反応容器を８０℃に昇温して１時間反応させた。反応終了後、固体部をデカンテーションにより遊離のチタンが検出されなくなるまでヘキサンで洗浄した。このものをヘキサン懸濁液としてチタン濃度を滴定により定量し、以下の実験に供した。【０１１２】
２．エチレン・プロピレン共重合体（未変性オレフィンワックスＢ’１）の製造
充分に窒素置換した内容積２リットルのステンレス製オートクレーブにヘキサン９３０ｍｌおよびプロピレン７０ｍｌを装入し、水素を２０．０ｋｇ／ｃｍ2（ゲージ圧）となるまで導入した。次いで、系内の温度を１７０℃に昇温した後、トリエチルアルミニウム０．１ミリモル、エチルアルミニウムセスキクロリド０．４ミリモル、上記得られた固体のヘキサン懸濁液を、チタン成分の量が原子換算で０．００８ミリモルとなるようにエチレンで圧入することにより重合を開始した。【０１１３】
その後、エチレンのみを連続的に供給することにより全圧を４０ｋｇ／ｃｍ2（ゲージ圧）に保ち、１７０℃で４０分間重合を行った。【０１１４】
少量のエタノールを系内に添加することにより重合を停止した後、未反応のエチレンおよびプロピレンをパージした。得られたポリマー溶液を、１００℃減圧下で一晩乾燥しエチレン・プロピレン共重合体を得た。これをＢ’１とした。【０１１５】
［製造例７］Ｂ’２の製造
未変性オレフィンワックス（Ｂ’１）５００ｇをガラス製反応器に仕込み、窒素雰囲気下１６０℃にて溶融した。次いで、無水マレイン酸３０ｇ及びジ−ｔ−ブチルペルオキシド（以下ＤＴＢＰＯと略す）３ｇとを上記反応系（温度１６０℃）に５時間かけて連続供給した。その後、さらに１時間加熱反応させた後、溶融状態のまま１０ｍｍＨｇ真空中で０．５時間脱気処理して揮発分を除去し、その後冷却し、Ｂ’２を得た。表１に物性を示す。【０１１６】
なお、表１の組成において、「Ｃ２」はエチレンに由来する構成単位を、「Ｃ３」はプロピレンに由来する構成単位を、それぞれ表す。また、たとえば「Ｃ３：４ｍｏｌ％」とは、プロピレンに由来する構成単位を４ｍｏｌ％含むことを表す。【０１１７】
【表１】
2018070425.tif 000004
【０１１８】
３．無機充填材（Ｃ）
無機充填材（Ｃ）として、ガラス繊維（日東紡社製CSF3PE-941S）を使用した。【０１１９】
［実施例１〜５、比較例１〜７］
（樹脂組成物の作製）
表２に示す配合比で、ポリエステル樹脂（Ａ）、および、オレフィン系酸化ワックス（Ｂ）、オレフィン系酸化ワックス（Ｂ）に該当しないワックスまたは耐衝撃改質剤（Ｄ）、その他の衝撃改質剤をドライブレンドし、ホッパーより投入した。パーカーコーポレーション社製同方向回転二軸押出機、ＨＫ２５Ｄ（φ２５ｍｍ、Ｌ／Ｄ＝４１）を用いて溶融混練した。スクリュー回転数１２０ｒｐｍ、フィード量１０ｋｇ／ｈ、出口温度２６０℃とし、水冷しストランドとした。無機充填材（Ｃ）として用いたガラス繊維はサイドフィーダーより投入した。これらの溶融混練物をカッティングしてペレットを作製した。【０１２０】
得られた樹脂組成物を、以下の基準で評価した。結果を表２に示す。【０１２１】
（樹脂組成物の評価）
＜トルク＞
溶融混練開始１０分後、運転状況が安定した際の二軸押出機の数値を読み取った。【０１２２】
＜金型離型性＞
得られたペレット状の樹脂組成物を、１２０℃、５時間乾燥後、射出成形機（ＰＮＸ６０、日精樹脂工業社製）を用いて、シリンダー温度２５０℃、スクリュー回転数８０ｒｐｍ、射出圧力１４０ＭＰa、金型温度９０℃の条件で射出し、コップ型（φ５０ｍｍ×ｈ ５０ｍｍ×t １．６ｍｍ）の試験片を作製した。エジェクタが作動し、コップ型成形品を金型から離型させる際にかかる応力を圧力センサーにて測定した。上記離型させるための応力から、以下の基準で金型離型性を評価した。
Ａ  離型させるための応力は１０ＭＰａ未満だった
Ｂ  離型させるための応力は１０ＭＰａ以上２０ＭＰａ未満だった
Ｃ  離型させるための応力は２０ＭＰａ以上だった
Ｄ  成形品は金型から離型しなかった【０１２３】
［試験片の作成］
得られたペレット状の樹脂組成物を、１２０℃、５時間乾燥後、射出成形機（ニイガタＮＮ１００、ニイガタマシンテクノ社製）を用いて、シリンダー温度２５０℃、スクリュー回転数７５ｒｐｍ、射出圧力１４０ＭＰａ、金型温度７５℃の条件で射出成形し、試験片を作製した。【０１２４】
［試験片の評価］
得られた試験片について、以下のようにシャルピー衝撃試験（２３℃及び−３０℃）、引張試験（引張強度、伸び）、曲げ試験（曲げ強度、曲げ弾性率）の評価を行った。評価結果を表２に示す。【０１２５】
＜シャルピー衝撃試験＞
ＪＩＳ  Ｋ７１１１に従い、２３℃及び−３０℃におけるシャルピー衝撃試験を行った。ノッチは機械加工とし、試験片は、１０ｍｍ（幅）×４ｍｍ（厚さ）×８０ｍｍ（長さ）とした。【０１２６】
＜引張試験（引張強度、伸び）＞
ＪＩＳ  Ｋ７１６２に基づき、荷重レンジ２ｋＮ、試験速度５０ｍｍ／ｍｉｎの条件で引張強度、引張伸び率を測定した。【０１２７】
＜曲げ試験（曲げ強度、曲げ弾性率）＞
ＪＩＳ  Ｋ７１７１に基づき、荷重レンジ２００Ｎ、試験速度２ｍｍ／ｍｉｎ、曲げスパン６４ｍｍの条件で曲げ強度、曲げ弾性率を測定した。【０１２８】
【表２】
2018070425.tif 000005
【０１２９】
実施例および比較例で得られた樹脂組成物の、曲げ弾性率に対するシャルピー衝撃強度をプロットした図を図１（２３℃シャルピー衝撃強度）および図２（−３０℃シャルピー衝撃強度）に示す。【０１３０】
表２、図１および図２に示すように、ポリエステル樹脂（Ａ）、オレフィン系酸化ワックス（Ｂ）および無機充填材（Ｃ）を所定の割合で含有する樹脂組成物は、耐衝撃性、引張強さおよび弾性率がいずれも高かった。また、ポリエステル樹脂（Ａ）、オレフィン系酸化ワックス（Ｂ）および無機充填材（Ｃ）を所定の割合で含有する樹脂組成物は、トルクが低く、すなわち、力学特性と成形加工性に優れていた。【０１３１】
これに対し、オレフィン系酸化ワックス（Ｂ）を含有せず、かわりに、オレフィン系酸化ワックス（Ｂ）に該当しないワックスまたは耐衝撃改質剤（Ｄ）を含有する樹脂組成物は、耐衝撃度が十分に高まらないか、または、耐衝撃度は高まるものの引張強さもしくは弾性率が低下していた。【０１３２】
本出願は、２０１６年１０月１４日出願の日本国出願番号２０１６−２０２８２０号に基づく優先権を主張する出願であり、当該出願の特許請求の範囲、明細書および図面に記載された内容は本出願に援用される。
【産業上の利用可能性】
【０１３３】
本発明の樹脂組成物は、耐衝撃性、引張強さ、弾性率および成形加工性をいずれも高めることができる。そのため、本発明の樹脂組成物は、各種樹脂成形体に適用可能である。
【図１】
2018070425.tif 000006
【図２】
2018070425.tif 000007
【国際調査報告】
2018070425.tif 000008
2018070425.tif 000009
2018070425.tif 000010
2018070425.tif 000011